(57)【要約】  Ｘ線造影糸の脱落を防ぎ、安全性を向上させた手術用パッド材を提供する。パッド材本体（１）とＸ線造影糸（２）とを含み、Ｘ線造影糸（２）は、固定糸（３）によってパッド材本体（１）の表面に固定されており、固定糸（３）は、千鳥縫いでパッド材本体（１）に縫着されており、固定糸（３）の縫着開始領域（５Ａ）および縫着終了領域（５Ｂ）において、前記千鳥縫いの送り量は、０．２５ｍｍ以上０．７５ｍｍ未満の範囲内にあり、Ｘ線造影糸（２）は、前記千鳥縫いの縫い目の内側に配設されていることを特徴とする。
2017099039.tif 000002
【特許請求の範囲】
【請求項１】
パッド材本体とＸ線造影糸とを含み、
前記Ｘ線造影糸は、固定糸によって前記パッド材本体の表面に固定されており、
前記固定糸は、千鳥縫いで前記パッド材本体に縫着されており、
前記固定糸の縫着開始領域および縫着終了領域において、前記千鳥縫いの送り量は、０．２５ｍｍ以上０．７５ｍｍ未満の範囲内にあり、
前記Ｘ線造影糸は、前記千鳥縫いの縫い目の内側に配設されていることを特徴とする手術用パッド材。
【請求項２】
前記手術用パッド材は、吸液膨張性材料で構成された手術用の圧排体であり、前記吸液膨張性材料を乾燥圧縮することによって形成されたパッド材本体とＸ線造影糸とを含むことを特徴とする、請求項１記載の手術用パッド材。
【請求項３】
前記Ｘ線造影糸は、伸度が３０〜９００％の範囲内にある、請求項１または２記載の手術用パッド材。
【請求項４】
前記固定糸は、手術用縫合糸である、請求項１から３のいずれか一項に記載の手術用パッド材。
【請求項５】
前記パッド材本体は、セルローススポンジである、請求項１から４のいずれか一項に記載の手術用パッド材。
【発明の詳細な説明】
【技術分野】
【０００１】
本発明は、手術において使用される手術用パッド材に関し、特に、Ｘ線造影糸が配設されている手術用パッド材に関する。
【背景技術】
【０００２】
外科手術の際には、体内組織の保護や隔離を目的として、また、血液あるいは体液等を吸収し、術野をクリアに保つことを目的として、手術用パッド材が用いられている。手術用パッド材としては、ガーゼ、不織布およびスポンジ等の物品が用いられている。これらの物品は、手術終了時には体内から取り除かれるが、手術中に血液等を吸収して目視では体内組織との区別が困難となってしまうため、体内に残留されてしまう恐れがある。そのため、これらの物品にＸ線造影糸を縫着や熱溶着したものが提案されている（例えば、特許文献１、２参照）。このように、Ｘ線造影糸を配設した物品を用いることで、手術終了時に手術部位をＸ線撮影することにより、体内残留の有無を確認するという手法を採ることができる。
【先行技術文献】
【特許文献】
【０００３】
【特許文献１】特許第４２５３６５６号公報
【特許文献２】特開２０１３−４３０６６号公報
【発明の概要】
【発明が解決しようとする課題】
【０００４】
ところで、Ｘ線造影糸は、一般には低強度のため、Ｘ線造影糸の端部が露出していると、手術時に破損して体内に残ってしまう可能性がある。また、臓器に接触して傷つけ出血を起こす可能性もある。【０００５】
そこで、本発明は、Ｘ線造影糸の脱落やＸ線造影糸端部の臓器への接触を防ぎ、安全性を向上させた手術用パッド材を提供することを目的とする。
【課題を解決するための手段】
【０００６】
前記目的を達成するために、本発明の手術用パッド材は、パッド材本体とＸ線造影糸とを含み、前記Ｘ線造影糸は、固定糸によって前記パッド材本体の表面に固定されており、前記固定糸は、千鳥縫いで前記パッド材本体に縫着されており、前記固定糸の縫着開始領域および縫着終了領域において、前記千鳥縫いの送り量は、０．２５ｍｍ以上０．７５ｍｍ未満の範囲内にあり、前記Ｘ線造影糸は、前記千鳥縫いの縫い目の内側に配設されていることを特徴とする。【０００７】
前記手術用パッド材は、吸液膨張性材料で構成された手術用の圧排体であり、前記吸液膨張性材料を乾燥圧縮することによって形成されたパッド材本体とＸ線造影糸とを含むことが好ましい。【０００８】
前記Ｘ線造影糸は、伸度が３０〜９００％の範囲内にあることが好ましい。【０００９】
また、前記固定糸は、手術用縫合糸であることが好ましい。【００１０】
本発明において、前記パッド材本体は、セルローススポンジであることが好ましい。
【発明の効果】
【００１１】
本発明によれば、Ｘ線造影糸の脱落を防ぎ、安全性を向上させた手術用パッド材を提供することができる。
【図面の簡単な説明】
【００１２】
【図１】図１は、本発明の手術用パッド材の一実施形態である圧排体の一例を示す斜視図である。
【図２】図２は、本発明の手術用パッド材の一実施形態である圧排体の製造方法の一例を示す模式図である。
【発明を実施するための形態】
【００１３】
本発明の手術用パッド材の一実施形態である圧排体について、例をあげて説明する。ただし、本発明は、以下の圧排体の例に限定および制限されない。例えば、手術用パッド材は、ガーゼおよび不織布等の布帛であってもよく、手術時の体液や血液の吸収、臓器の乾燥を防ぐことにも使用できる。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１４】
図１に、本発明の手術用パッド材の一実施形態に係る圧排体１０の斜視図を示す。この圧排体１０は、内視鏡手術等において好適に使用できる手術用の圧排体であり、スポンジ等の吸液膨張性材料で構成されている。圧排体１０は、前記吸液膨張性材料を乾燥圧縮することによって形成された圧排体本体（パッド材本体）１とＸ線造影糸２とを含んでおり、Ｘ線造影糸２は固定糸３によって圧排体本体１の表面に固定されている。そして、固定糸３は、千鳥縫いで圧排体本体１に縫着されており、Ｘ線造影糸２は、前記千鳥縫いの縫い目の内側に配設されている。千鳥縫いとは、連続してジグザグに縫う縫い方である。
【００１５】
なお、前記吸液膨張性材料は乾燥後に圧縮しない状態でＸ線造影糸を固定糸で千鳥縫い縫着することや、乾燥前の湿潤状態でＸ線造影糸を固定糸で千鳥縫い縫着して、乾燥することもできる。
【００１６】
図２に、本発明の手術用パッド材の一実施形態である圧排体の製造方法の一例を示す。まず、圧排体本体１を用意し（図２（ａ））、圧排体本体１の表面にＸ線造影糸２を載置する（図２（ｂ））。そして、Ｘ線造影糸２の上から、固定糸３で圧排体本体１に千鳥縫いを施す（図２（ｃ））。このとき、Ｘ線造影糸２に針が刺さらないようにして、固定糸３による千鳥縫いの縫い目のジグザグ部分でＸ線造影糸２を押さえる（包み込む）状態とする。そして、千鳥縫いから出ているＸ線造影糸２を縫い際で切断して、前記千鳥縫いの縫い目の内側にＸ線造影糸２を配設した状態とする。このとき、Ｘ線造影糸２を引き伸ばし（図２（ｃ）中の矢印）、この引き伸ばした状態で、千鳥縫いから出ているＸ線造影糸２を縫い際で切断すると、図２（ｄ）に示すように千鳥縫いの内部にＸ線造影糸２の端部が入り込み、はみ出しがなくなる、または、はみ出し長さが短くなるため、好ましい。この場合、Ｘ線造影糸２は、伸度が３０〜９００％の範囲内にあることが好ましく、引き伸ばして切断し、千鳥縫いの縫い目の内側に端部を入り込ませるには、５００〜８００％の範囲内にあることが、より好ましい。このとき、伸度は、長さ２００ｍｍの試験片を５個以上用意し、テンシロン万能試験機を用いて、チャック間距離５０ｍｍ、引張速度３００ｍｍ／ｍｉｎで引張試験を行い、伸度（％）を測定して平均した値である。
【００１７】
Ｘ線造影糸２としては、造影剤としてＸ線非透過性の成分を含んだ合成繊維を用いることができる。前記造影剤としては、例えば硫酸バリウムを使用することができる。前記合成繊維を形成する合成樹脂としては、ポリエチレン、ポリ塩化ビニル、ポリプロピレン、ポリエステル、スチレン系エラストマー等があげられる。Ｘ線造影糸２は、モノフィラメントであってもマルチフィラメントであってもよいが、本発明においては、Ｘ線造影糸２として、例えば、スチレン系エラストマーのモノフィラメント造影糸を用いると、伸縮性があるため好ましい。一般的にマルチフィラメントのＸ線造影糸は、樹脂製の造影糸とカバーリング糸とから構成されており、伸縮性はモノフィラメント造影糸よりも小さい傾向にある。
【００１８】
本発明において、固定糸３は、手術用縫合糸であることが好ましい。通常、例えばミシン縫いの際に使用する糸は、糸の滑りを良くする為に、油剤が付着しており、医療用途として用いるには好ましいとはいえない。前記手術用縫合糸は、体内において使用されることが前提となっているものであるため、圧排体１０の部材として好適に用いることができる。前記手術用縫合糸の構造としては、モノフィラメント縫合糸、ツイスト縫合糸（撚糸）、ブレイド（編糸）縫合糸があげられるが、柔らかく扱いやすいという点で、ブレイド縫合糸を好適に用いることができる。
【００１９】
固定糸３は、千鳥縫いで圧排体本体１に縫着される。前記千鳥縫いは、針振り幅を例えば１．５〜２．５ｍｍの範囲内に、送り量（ピッチ）を０．２５ｍｍ以上１．５ｍｍ以下の範囲内にすることが好ましい。送り量が小さすぎる（縫い目が細かすぎる）と、針や糸の太さによっては、縫い目の針孔によってセルローススポンジが破損してしまうおそれがある。一方、送り量が大きすぎると、Ｘ線造影糸が表面に多く露出することになるため、露出した前記Ｘ線造影糸が手術中に鉗子等の手術器具に引っ掛かってしまうおそれがある。そのため、送り量は前記範囲内にあることが好ましい。また、千鳥縫いの際の糸調子は１．８Ｎ以下とすることが好ましい。上糸の糸調子と下糸の糸調子とを、それぞれ個別に設定可能である場合は、上糸の糸調子は０．３〜１．８Ｎの範囲内にすることが好ましく、下糸の糸調子は０．３Ｎ以下とすることが好ましい。前記範囲内とすることによって、Ｘ線造影糸２の脱落を防ぐとともに、圧排体１０の固定糸３の縫着部分における剛直化も軽減することができる。また、固定糸３の縫着開始領域５Ａおよび縫着終了領域５Ｂにおいては、前記送り量を０．２５ｍｍ以上０．７５ｍｍ未満と小さくすることで、Ｘ線造影糸２の端部を千鳥縫いの縫い目の内側から出にくくすることができ、Ｘ線造影糸２端部の臓器への接触を防ぐことができる。前記縫着開始領域５Ａおよび前記縫着終了領域５Ｂにおける送り量は、０．３０ｍｍ以上０．５０ｍｍ以下であることが好ましい。
【００２０】
送り量を調整する領域（縫着開始領域５Ａおよび縫着終了領域５Ｂ）は、縫着開始位置４Ａおよび縫着終了位置４Ｂから１５ｍｍ以下であることが好ましく、３ｍｍ以上１０ｍｍ以下であることがより好ましい。なお、送り量を調整する領域における送り量は、前記範囲内であれば、必ずしもその他の領域の送り量よりも小さくする必要はない。例えば、縫着開始領域５Ａおよび縫着終了領域５Ｂの送り量が、他の部分の送り量と同じ送り量であってもよく、他の部分の送り量よりも大きい送り量となってもよい。
【００２１】
本発明においては、Ｘ線造影糸２は固定糸３によって圧排体本体１の表面に固定されているが、熱融着で固着された場合とは異なり、圧排体本体１に対して動くことができる。そのため、吸液によって圧排体本体１が膨張した際に、形状にゆがみや引き攣れを起こしにくい。また、Ｘ線造影糸２は、熱融着した場合のように折り曲げにくくならず、また、切れ易くもならないため、好ましい。
【００２２】
本発明において、圧排体本体１を形成する前記吸液膨張性材料は、セルローススポンジ等のセルロース多孔質体、ポリビニルアルコールスポンジ、ウレタンスポンジ、ガーゼであることが好ましい。特に、セルロースは生体に対する安全性の点で優れている。セルローススポンジは乾燥圧縮成型可能な素材であり、この乾燥圧縮されたセルローススポンジに水分を付与すれば吸水して膨張するので、この点からも好ましい材料である。
【００２３】
本発明において好適に用いることのできるセルローススポンジは、再生セルロース法、セルロース溶剤溶液法等の、従来からの製造プロセスで製造されるセルローススポンジをそのまま用いることができ、例えば、特許第３５２０５１１号公報に開示されたセルローススポンジが挙げられる。具体的には、セルロースを主成分とした溶解パルプから天然繊維を加えたビスコースを作製する。前記ビスコースに中性結晶芒硝を加えて混合し、混合物を作製する。前記混合物を成型型内に押し込み、または、シート状に排出し、加熱凝固させて、ブロック状、または、シート状セルローススポンジを得ることができる。また、セルローススポンジには、補強繊維として綿（コットン）、亜麻、ラミー、パルプを単独またはそれらを組合せて含むことも好ましく、これら補強繊維を含むことによりスポンジとしての強度が増し、リントを抑制することができるとともに、術後にトロカールから取り出す際に圧排体の破損、脱落を抑制することができる。
【００２４】
市販のセルローススポンジとしては、東レセルローススポンジ（東レ・ファインケミカル（株）製、商品名）等を使用することができる。このセルローススポンジ原反は、例えば、ブロック形状のものであり、これらをカットしたりあるいは打ち抜いたりして、本発明における吸液膨張性材料として用いられるセルローススポンジの大きさに形成することができる。
【００２５】
セルローススポンジは、セルロース自体が吸水性を備えているので、吸水性能を付与する特別な後加工等を行う必要がなく、後加工工程が増えることや後加工に用いる薬剤の安全性についてのリスク管理に伴うコスト増加を抑えることが可能となる。また、セルローススポンジは、リントの発生が少なく、手術時の取扱性に優れており、さらに切開部組織への固着が極めて少ないという特性を有するため手術終了時の回収も容易である。また、吸液膨張性を備えているので、外科手術時に手術対象の臓器とその近傍の臓器との間に挟み込み、手術野を確保するための圧排体として用いる際、同時に、臓器の保護および血液や体液の吸着等の効果も持たせることができる。
【００２６】
例えば、ブロック状セルローススポンジからシートを作製する場合、押し出し方向をＺ軸方向とすると、製造工程上、これと直交する方向のうち、一方向において引張強度が小さくなることがある。この方向をＹ軸方向とし、Ｚ軸方向およびＹ軸方向と直交する方向をＸ軸方向としたとき、Ｙ軸方向を厚みとすると引っ張りに強いシートになる。ブロック状セルローススポンジの引張強度測定値は、例えば、Ｘ軸方向が９〜１７Ｎ／ｃｍ２、Ｙ軸方向が４〜９Ｎ／ｃｍ２、Ｚ軸方向が９〜１８Ｎ／ｃｍ２である。このとき、引張強度は、７ｃｍ×２ｃｍ×１ｃｍの試験片を１０個以上用意し、テンシロン万能試験機を用いて、前記の５ｃｍ方向を引っ張る軸方向としてチャック間距離５ｃｍで引張試験を行い、引張強度（Ｎ／ｃｍ２）を測定し、平均した値である。
【００２７】
圧排体１０は、標的臓器付近の臓器に手術器具が接触することを防ぎ、前記標的臓器付近の臓器を保護する。また、前記標的臓器付近の臓器を挙上し、圧排することも可能である。
【００２８】
また、本発明の圧排体１０において、Ｘ線造影糸２は、造影効果が得られれば圧排体１０のどこに配置しても良いが、臓器との接触が少ない部分へ配置することが好ましい。例えば、シート状の圧排体１０を巻いた状態に形成して使用する場合には、圧排体１０を巻いたときの巻き終わりの長手方向にＸ線造影糸２を配置することがより好ましい。Ｘ線造影糸２は、図１および図２においては、１本設けた状態を示しているが、本発明はこれに限定されず、複数本設けることもできる。Ｘ線造影糸２を複数本設けた場合の配置位置は、造影効果が得られればどのような位置でもよいが、圧排体１０の長手方向または短手方向の両辺付近の位置に配置することがより好ましい。
【実施例】
【００２９】
（実施例１）
ブロック状セルローススポンジを用意した。具体的には、セルロースを主成分とした溶解パルプから天然繊維を加えたビスコースを作製し、前記ビスコースに中性結晶芒硝を加えて混合し、混合物を作製した。前記混合物を成型型内に押し込み、加熱凝固させて、ブロック状セルローススポンジを得た。得られたブロック状セルローススポンジをスライス状に切断し、打ち抜き加工して、１１０ｍｍ（短手方向）×１５０ｍｍ（長手方向）×０．６ｍｍ（厚み方向）のシート状のセルローススポンジを作製し、乾燥させて、乾燥セルローススポンジを得た。得られた乾燥セルローススポンジを圧縮してパッド材（圧排体）本体とした。【００３０】
前記乾燥セルローススポンジの長手方向をミシン縫製方向とし、短手方向の両端部付近を縫着開始位置および縫着終了位置とした。そして、前記乾燥セルローススポンジの長手方向両辺から７ｍｍ内側にスチレン系モノフィラメントＸ線造影糸（ベルテック製、繊維径０．４５ｍｍ）を配置させた。縫着開始位置および縫着終了位置を短手方向から５ｍｍ内側にして、工業用ミシン（ＪＵＫＩ製  ＬＺ２２８４ＮＡ−７）で、針振り幅１．５ｍｍ、送り量（ピッチ）０．５ｍｍ、糸調子０．４Ｎ、縫い始めからの１０ｍｍ（縫着開始領域）と縫い終わりまでの１０ｍｍ（縫着終了領域）の送り量を０．５ｍｍにして、Ｘ線造影糸を埋包することで縫い目の内側に配設しながら、前記ミシンにセットした固定糸で千鳥縫いを行った。前記固定糸としては、手術用縫合糸（松田医科工業販売  未滅菌ワヨラックス  ポリエステル・ブレイド縫合糸  糸の太さ４−０）を用いた。【００３１】
上記セルローススポンジの縫着開始位置および縫着終了位置において、千鳥縫いから出たＸ線造影糸を引き伸ばした。この引き伸ばした状態でＸ線造影糸を前記千鳥縫いの縫い際で切断すると、Ｘ線造影糸の切断端部が千鳥縫いの内部に配設した状態となり、前記千鳥縫いからのＸ線造影糸のはみ出しが１ｍｍ以下となったことを目視で確認した。このようにして、Ｘ線造影糸を表面に固定するとともに、Ｘ線造影糸が千鳥縫いの縫い目の内側に配設された圧排体を得た。なお、本実施例で用いたＸ線造影糸の伸度は７１０％であった。【００３２】
得られた手術用パッド材は、吸水時にスポンジが膨らむことで、前記１ｍｍ以下のＸ線造影糸のはみ出し部分を包埋し、Ｘ線造影糸の端部部分に触れても引っ掛かりを感じなかった。すなわち、手術中のＸ線造影糸端部の臓器への接触を防ぐことができる、安全性を向上させた手術用パッド材が得られたといえる。【００３３】
（実施例２）
千鳥縫いの際に、工業用ミシンの送り量（ピッチ）を０．２５ｍｍに変更し、縫着開始領域および縫着終了領域における送り量を０．５ｍｍとした以外は、実施例１と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００３４】
（実施例３）
千鳥縫いの際に、工業用ミシンの送り量（ピッチ）を１．２５ｍｍに変更し、縫着開始領域および縫着終了領域における送り量を０．５ｍｍとした以外は、実施例１と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００３５】
（実施例４）
千鳥縫いの際に、工業用ミシンの糸調子を０．８Ｎに変更した以外は、実施例１と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００３６】
（実施例５）
千鳥縫いの際に、固定糸をシルク（松田医科製  未滅菌  絹縫製合糸  ブレイドシルク  糸の太さ４−０）、工業用ミシンの糸調子を１．０Ｎに変更した以外は実施例１と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００３７】
（実施例６）
Ｘ線造影糸としてポリプロピレンマルチフィラメントＸ線造影糸（スペシャリティーファイバーズアンドマテリアル製  Ｍｉｃｒｏｐａｋｅ）を用いた以外は実施例１と同様の方法で圧排体を作製した。【００３８】
上記圧排体の縫着開始位置および縫着終了位置において、千鳥縫いから出たＸ線造影糸を引き伸ばした。この引き伸ばした状態でＸ線造影糸を前記千鳥縫いの縫い際で切断して、Ｘ線造影糸の切断端部が千鳥縫いの内部に配設された状態となったことを目視で確認した。本実施例で用いたＸ線造影糸は、伸度は３０％であり、実施例１で用いたＸ線造影糸と比較して伸度が小さく、縫い際により近い位置で切断する必要があった。このようにして、Ｘ線造影糸を表面に固定するとともに、Ｘ線造影糸が千鳥縫いの縫い目の内側に配設され、前記千鳥縫いからの造影糸のはみ出しが１ｍｍ以下となった圧排体を得た。【００３９】
（実施例７）
Ｘ線造影糸として、スチレン系モノフィラメントＸ線造影糸（ベルテック製、繊維径０．６５ｍｍ）を用い、針振り幅を２．３ｍｍ、送り量（ピッチ）を０．５ｍｍ、上糸の糸調子を０．４Ｎ、下糸の糸調子を０．０９Ｎとした。縫着開始位置からの１０ｍｍ（縫着開始領域）と縫着終了位置までの１０ｍｍ（縫着終了領域）の送り量を０．５ｍｍにした。他の条件は、実施例１と同様にして圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。このようにして、Ｘ線造影糸を表面に固定するとともに、Ｘ線造影糸が千鳥縫いの縫い目の内側に配設された圧排体を得た。なお、本実施例で用いたＸ線造影糸の伸度は５６０％であった。【００４０】
（実施例８）
千鳥縫いの際に、工業用ミシンの上糸の糸調子を１．６Ｎに変更した以外は、実施例７と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００４１】
（実施例９）
千鳥縫いの際に、縫着開始位置からの１０ｍｍ（縫着開始領域）と縫着終了位置までの１０ｍｍ（縫着終了領域）の送り量を０．２５ｍｍに変更した以外は、実施例７と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００４２】
（実施例１０）
千鳥縫いの際に、縫着開始位置からの１０ｍｍ（縫着開始領域）と縫着終了位置までの１０ｍｍ（縫着終了領域）の送り量を０．３７５ｍｍに変更した以外は、実施例７と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００４３】
（実施例１１）
千鳥縫いの際に、工業用ミシンの送り量（ピッチ）を０．３７５ｍｍに変更し、縫着開始領域および縫着終了領域における送り量を０．５ｍｍとした以外は、実施例７と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００４４】
（実施例１２）
千鳥縫いの際に、針振り幅を２．５ｍｍ、上糸の糸調子を０．９Ｎに変更した以外は、実施例１０と同様の方法で圧排体を作製した。本実施例においても、Ｘ線造影糸の切断端部が、千鳥縫いの内部に配設された状態となり、前記千鳥縫いからの造影糸のはみ出しが１ｍｍ以下となったことが、目視で確認できた。【００４５】
（比較例１）
実施例１と同様の方法で作製した乾燥セルローススポンジをパッド材（圧排体）本体とした。前記乾燥セルローススポンジの長手方向をミシン縫製方向とし、短手方向の両端部付近を縫着開始位置および縫着終了位置とした。そして、縫着開始位置および縫着終了位置を前記乾燥セルローススポンジの短手方向から５ｍｍ内側にして、長手方向の両辺から７ｍｍ内側のラインを、家庭用ミシン（マクロス社  タイニーミシン）でＸ線造影糸を用いて縫製した。前記ミシンの縫製においては、糸調子を１．３Ｎ、上糸を手術用縫合糸（松田医科工業販売  未滅菌ワヨラックス  ポリエステル・ブレイド縫合糸  糸の太さ４−０）、下糸をスチレン系モノフィラメントＸ線造影糸（ベルテック製、繊維径０．６５ｍｍ）とした。次に、縫着開始位置と縫着終了位置において、縫い際で上糸（手術用縫合糸）および下糸（Ｘ線造影糸）を切断して、Ｘ線造影糸をミシン縫製したセルローススポンジの圧排体を作製した。得られた圧排体において、下糸であるＸ線造影糸の切断端部は、縫い際で切断したものの、上糸から外れて露出していることを目視で確認した。【００４６】
（比較例２）
下糸をポリプロピレンマルチフィラメントＸ線造影糸（スペシャリティーファイバーズアンドマテリアル製  Ｍｉｃｒｏｐａｋｅ）とした以外は、比較例１と同様の方法でＸ線造影糸をミシン縫製したセルローススポンジの圧排体を作製した。本比較例においても、Ｘ線造影糸の切断部が乾燥セルローススポンジから露出していることを目視で確認した。【００４７】
（比較例３）
千鳥縫いの際に、縫着開始位置からの１０ｍｍ（縫着開始領域）と縫着終了位置までの１０ｍｍ（縫着終了領域）の送り量を０．７５ｍｍに変更した以外は、実施例７と同様の方法で圧排体を作製した。本比較例においては、初期の前記千鳥縫いからの造影糸のはみ出しが１ｍｍ以下であることが目視で確認できたが、縫着開始領域と縫着終了領域での縫製ピッチが大きく、使用時にＸ線造影糸の端部が千鳥縫いの縫い目の内側からはみ出してしまうおそれがあった。【００４８】
以上、実施の形態の具体例として圧排体をあげて本発明を説明したが、本発明の手術用パッド材は、これらの具体例で記載されたもののみに限定されるものではなく、種々の態様が可能である。
【符号の説明】
【００４９】
１０  圧排体（手術用パッド材）
１    圧排体本体（パッド材本体、吸液膨張性材料）
２    造影糸
３    固定糸
４Ａ  縫着開始位置
４Ｂ  縫着終了位置
５Ａ  縫着開始領域
５Ｂ  縫着終了領域
【図１】
2017099039.tif 000003
【図２】
2017099039.tif 000004
【国際調査報告】
2017099039.tif 000005
2017099039.tif 000006
2017099039.tif 000007
2017099039.tif 000008
2017099039.tif 000009
2017099039.tif 000010